(57)【特許請求の範囲】
【請求項１】
アルカンの気相接触アンモ酸化反応に用いる触媒であって、下記の一般組成式で示されることを特徴とする触媒。
Ｍｏ1ＶaＮｂbＸcＧｅdＺeＯn            （１）
（式中、成分ＸはＴｅおよびＳｂから選ばれる少なくとも１種以上の元素、成分ＺはＰｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、ＳｃおよびＹから選ばれる少なくとも１種以上の元素であり、ａ、ｂ、ｃ、ｄ、ｅ、ｎはＭｏ１原子当たりの原子比を表し、０．１≦ａ≦１、０．０１≦ｂ≦１、０．０１≦ｃ≦１、０．００１≦ｄ≦０．１、０≦ｅ≦０．１、そしてｎは構成金属の酸化状態によって決まる数である。）
【請求項２】
該触媒が該触媒全重量比２０ないし６０重量％のシリカ担体に担持されてなることを特徴とする請求項１に記載の触媒。
【請求項３】
該触媒の原料調合液を噴霧乾燥法または蒸発乾固法によって乾燥して得られた乾燥粉体を、実質的に酸素を含まないガス雰囲気下で焼成することによって得られた請求項１または２に記載の触媒。
【請求項４】
該触媒の原料調合液を噴霧乾燥法または蒸発乾固法によって乾燥して得られた乾燥粉体を、大気雰囲気下で前焼成した後に、実質的に酸素を含まないガス雰囲気下で焼成することによって得られた請求項１または２に記載の触媒。
【請求項５】
アルカンを気相接触アンモ酸化反応させ、不飽和ニトリルを製造するにあたり、下記の一般組成式で示される触媒を用いることを特徴とする不飽和ニトリルの製造方法。
Ｍｏ1ＶaＮｂbＸcＧｅdＺeＯn            （１）
（式中、成分ＸはＴｅおよびＳｂから選ばれる少なくとも１種以上の元素、成分ＺはＰｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、ＳｃおよびＹから選ばれる少なくとも１種以上の元素であり、ａ、ｂ、ｃ、ｄ、ｅ、ｎはＭｏ１原子当たりの原子比を表し、０．１≦ａ≦１、０．０１≦ｂ≦１、０．０１≦ｃ≦１、０．００１≦ｄ≦０．１、０≦ｅ≦０．１、そしてｎは構成金属の酸化状態によって決まる数である。）
【請求項６】
該触媒が該触媒全重量比２０ないし６０重量％のシリカ担体に担持されてなる触媒であることを特徴とする請求項５に記載の不飽和ニトリルの製造方法。
【請求項７】
該触媒が、該触媒の原料調合液を噴霧乾燥法または蒸発乾固法によって乾燥して得られた乾燥粉体を、実質的に酸素を含まないガス雰囲気下で焼成して得られる触媒であることを特徴とする請求項５〜６のいずれかに記載の不飽和ニトリルの製造方法。
【請求項８】
該触媒が、該触媒の原料調合液を噴霧乾燥法または蒸発乾固法によって乾燥して得られた乾燥粉体を、大気雰囲気下で前焼成した後に、実質的に酸素を含まないガス雰囲気下で焼成して得られる触媒であることを特徴とする請求項５〜６のいずれかに記載の不飽和ニトリルの製造方法。
【請求項９】
アルカンの気相接触アンモ酸化反応に供給する混合ガスにおけるアルカンに対するアンモニアの供給モル比が０．６〜１．５、アルカンに対する酸素の供給モル比が２〜４であり、反応圧力が０．１〜１０ａｔｍ、反応温度が３５０〜６００℃であることを特徴とする請求項５〜８のいずれかに記載の不飽和ニトリルの製造方法。
【請求項１０】
アルカンがプロパンまたはイソブタンである請求項５〜９のいずれかに記載の不飽和ニトリルの製造方法。
【発明の詳細な説明】
【０００１】
【発明の属する技術分野】
本発明は、アルカンをアンモニアおよび酸素と気相接触させるアンモ酸化反応に用いる触媒、およびこれを用いる不飽和ニトリルの製造方法に関する。
【０００２】
【従来の技術】
近年、気相接触アンモ酸化反応により不飽和ニトリルを製造する方法として、アルケンに替わって、アルカンをアンモニアおよび酸素と気相接触させるアンモ酸化反応によって、対応する不飽和ニトリルを製造する方法が着目されており、種々の新規触媒および反応方法が提案されている。
例えば、Ｍｏ−Ｖ−Ｎｂ−Ｔｅを含む酸化物触媒が特開平２−２５７号公報、特開平５−１４８２１２号公報、特開平５−２０８１３６号公報、特開平６−２８５３７２号公報、特開平７−１４４１３２号公報、特開平８−５７３１９号公報および特開平８−１４１４０１号公報などに開示されている。
また、Ｍｏ−Ｖ−Ｓｂ−Ｎｂを含む酸化物触媒が特開昭６３−２９５５４５号公報、特開平２−９５４３９号公報、特開平５−２１３８４８号公報および特開平９−１５７２４１号公報などに開示されている。
【０００３】
しかしながら、これらの触媒系では、アルカンに対するアンモニアの供給モル比を高く設定することによって、高いアルカン基準のニトリル収率を維持しており、アンモニアの利用効率を上げるためにアルカンに対するアンモニアの供給モル比を下げると、アルカン基準のニトリル収率が低下し、しかも、アンモニア基準のニトリル収率は向上するものの、その向上率が不十分であるという問題点を有しており、アルカン基準のニトリル収率とアンモニア基準のニトリル収率を共に高く維持することは困難であった。
他方、アンモニアを反応器に分割供給することによってアンモニア基準のニトリル収率を向上させたアルカンのアンモ酸化方法が特開平８−２２５５０６号公報に開示されているが、この方法はプロセスが複雑になるという問題点を有している。
【０００４】
【発明が解決しようとする課題】
本発明の目的は、アルカンに対するアンモニアの供給モル比を下げた場合でも、アルカン基準のニトリル収率を維持でき、しかもアンモニア基準のニトリル収率を大きく向上できる簡便な不飽和ニトリルの製造方法を達成できる新規な触媒を提供することである。
【０００５】
【課題を解決するための手段】
本発明者らは、アルカンの気相接触アンモ酸化反応に用いる触媒について鋭意検討した結果、ＴｅおよびＳｂから選ばれる少なくとも１種類以上の元素、Ｍｏ、Ｖ、Ｎｂ、Ｇｅ、そして好ましくはＰｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、ＳｃおよびＹから選ばれる少なくとも１種以上の元素からなる酸化物を触媒として用いることによって、アルカン基準のニトリル収率を維持しながら、原料アンモニア基準のニトリル収率が向上できることを見い出し、本発明をなすに至った。
【０００６】
即ち、本発明は、（１）アルカンの気相接触アンモ酸化反応に用いる触媒であって、下記の一般組成式で示されることを特徴とする触媒。
Ｍｏ1ＶaＮｂbＸcＧｅdＺeＯn            （１）
（式中、成分ＸはＴｅおよびＳｂから選ばれる少なくとも１種以上の元素、成分ＺはＰｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、ＳｃおよびＹから選ばれる少なくとも１種以上の元素であり、ａ、ｂ、ｃ、ｄ、ｅ、ｎはＭｏ１原子当たりの原子比を表し、０．１≦ａ≦１、０．０１≦ｂ≦１、０．０１≦ｃ≦１、０．００１≦ｄ≦０．１、０≦ｅ≦０．１、そしてｎは構成金属の酸化状態によって決まる数である。）
（２）該触媒が該触媒全重量比２０ないし６０重量％のシリカ担体に担持されてなることを特徴とする（１）に記載の触媒。
（３）該触媒の原料調合液を噴霧乾燥法または蒸発乾固法によって乾燥して得られた乾燥粉体を、実質的に酸素を含まないガス雰囲気下で焼成することによって得られた（１）または（２）に記載の触媒。
【０００７】
（４）該触媒の原料調合液を噴霧乾燥法または蒸発乾固法によって乾燥して得られた乾燥粉体を、大気雰囲気下で前焼成した後に、実質的に酸素を含まないガス雰囲気下で焼成することによって得られた（１）または（２）に記載の触媒。
（５）アルカンを気相接触アンモ酸化反応させ、不飽和ニトリルを製造するにあたり、下記の一般組成式で示される触媒を用いることを特徴とする不飽和ニトリルの製造方法。
Ｍｏ1ＶaＮｂbＸcＧｅdＺeＯn            （１）
（式中、成分ＸはＴｅおよびＳｂから選ばれる少なくとも１種以上の元素、成分ＺはＰｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、ＳｃおよびＹから選ばれる少なくとも１種以上の元素であり、ａ、ｂ、ｃ、ｄ、ｅ、ｎはＭｏ１原子当たりの原子比を表し、０．１≦ａ≦１、０．０１≦ｂ≦１、０．０１≦ｃ≦１、０．００１≦ｄ≦０．１、０≦ｅ≦０．１、そしてｎは構成金属の酸化状態によって決まる数である。）
（６）該触媒が該触媒全重量比２０ないし６０重量％のシリカ担体に担持されてなる触媒であることを特徴とする（５）に記載の不飽和ニトリルの製造方法。
（７）該触媒が、該触媒の原料調合液を噴霧乾燥法または蒸発乾固法によって乾燥して得られた乾燥粉体を、実質的に酸素を含まないガス雰囲気下で焼成して得られる触媒であることを特徴とする（５）〜（６）のいずれかに記載の不飽和ニトリルの製造方法。
【０００８】
（８）該触媒が、該触媒の原料調合液を噴霧乾燥法または蒸発乾固法によって乾燥して得られた乾燥粉体を、大気雰囲気下で前焼成した後に、実質的に酸素を含まないガス雰囲気下で焼成して得られる触媒であることを特徴とする（５）〜（６）のいずれかに記載の不飽和ニトリルの製造方法。
（９）アルカンの気相接触アンモ酸化反応に供給する混合ガスにおけるアルカンに対するアンモニアの供給モル比が０．６〜１．５、アルカンに対する酸素の供給モル比が２〜４であり、反応圧力が０．１〜１０ａｔｍ、反応温度が３５０〜６００℃であることを特徴とする（５）〜（８）のいずれかに記載の不飽和ニトリルの製造方法。
（１０）アルカンがプロパンまたはイソブタンである（５）〜（９）のいずれかに記載の不飽和ニトリルの製造方法。
【０００９】
以下、本発明を詳細に説明する。
本発明の触媒は、下記の一般組成式（１）で示されるものである。
Ｍｏ1ＶaＮｂbＸcＧｅdＺeＯn            （１）
（式中、成分ＸはＴｅおよびＳｂから選ばれる少なくとも１種以上の元素、成分ＺはＰｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、ＳｃおよびＹから選ばれる少なくとも１種以上の元素であり、ａ、ｂ、ｃ、ｄ、ｅ、ｎはＭｏ１原子当たりの原子比を表し、０．１≦ａ≦１、０．０１≦ｂ≦１、０．０１≦ｃ≦１、０．００１≦ｄ≦０．１、０≦ｅ≦０．１、そしてｎは構成金属の酸化状態によって決まる数である。）
式（１）中の成分ＸはＴｅが好ましい。成分ＺはＳｍ、Ｅｕ、ＹｂおよびＬｕから選ばれる少なくとも１種以上の元素が好ましく、特にＹｂであることが好ましい。
また、Ｍｏ１原子当たりの原子比ａ〜ｅはそれぞれ、０．２〜０．５、０．０１〜０．５、０．１〜０．５、０．００５〜０．０５、０．００５〜０．０５が好ましい。
【００１０】
本発明の触媒が担持触媒の場合、シリカ担体の量は該触媒全重量比２０ないし６０重量％であることが好ましく、より好ましくは２０ないし４０重量％である。
本発明の触媒を製造するための成分金属の原料は下記の化合物を用いることができる。
ＭｏとＶの原料は、それぞれ、ヘプタモリブデン酸アンモニウムとメタバナジン酸アンモニウムを好適に用いることができる。
Ｎｂの原料はニオブ酸、ニオブ水酸化物、ニオブの無機酸塩およびニオブの有機酸塩などを用いることができる。特にニオブ酸が良い。
ＴｅとＳｂの原料は、それぞれ、テルル酸とアンチモン酸化物を用いることができる。
【００１１】
Ｇｅの原料は酸化物、水酸化物、アルコキシドなどを用いることができる。
Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｌｕ、ＳｃおよびＹの原料は、それぞれの有機酸塩、硝酸塩、塩化物などを用いることができる。
シリカの原料は、シリカゾルを好適に用いることができる。アルカリ金属イオンで安定化したシリカゾルよりもアンモニウムイオンで安定化したゾルを用いることが好ましい。
本発明の触媒は、例えば、下記の原料調合、乾燥および焼成の３つの工程を経て製造することができる。
【００１２】
（原料調合工程）ヘプタモリブデン酸アンモニウム、メタバナジン酸アンモニウムおよびテルル酸の混合水溶液を調製する。この混合水溶液に、攪拌下、ニオブ酸とシュウ酸の混合液と、二酸化ゲルマニウムおよびシュウ酸の混合溶液を順次添加して原料調合液を得ることができる。必要に応じて、式（１）の成分Ｚを含む水溶液、例えば、酢酸イッテルビウム水溶液を併せて添加する。シリカ担持触媒を製造する場合は、攪拌下、該調合液にシリカゾルを添加して、原料調合液得ることができる。
【００１３】
（乾燥工程）原料調合工程で得られた調合液を噴霧乾燥法または蒸発乾固法によって乾燥させ、乾燥粉体を得ることができる。噴霧乾燥法における噴霧化は遠心方式、二流体ノズル方式または高圧ノズル方式を採用することができる。乾燥熱源は、スチーム、電気ヒーターなどによって加熱された空気を用いることができる。熱風の乾燥機入口温度は１５０〜３００℃が好ましい。
【００１４】
（焼成工程）乾燥工程で得られた乾燥粉体を焼成することによって酸化物触媒を得ることができる。焼成は窒素などの実質的に酸素を含まないガス雰囲気下、５００〜７００℃、好ましくは５５０〜６５０℃で実施することができる。焼成時間は０．５〜１０時間、好ましくは１〜５時間である。該焼成の前に大気雰囲気下で２００〜４００℃、１〜５時間で前焼成することも好ましい。
【００１５】
このようにして製造された触媒の存在下、アルカンをアンモニアおよび酸素と気相接触反応させて、対応する不飽和ニトリルを製造することができる。
アルカンとアンモニアの供給原料は必ずしも高純度である必要はなく、工業グレードのガスを使用できる。
アルカンはプロパンまたはイソブタンであることが好ましい。
供給酸素源としては、空気、純酸素または純酸素で富化した空気を用いることができる。更に、希釈ガスとしてヘリウム、アルゴン、炭酸ガス、水蒸気、窒素などを供給してもよい。
【００１６】
反応に供給するアンモニアのアルカンに対するモル比は０．６〜１．５、好ましくは０．８〜１．０である。本発明の触媒をアルカンのアンモ酸化に用いる場合は、従来触媒を用いる場合に比べて相対的に小さい該モル比を適用することができる。
反応圧力は０．１〜１０ａｔｍ、好ましくは１〜３ａｔｍである。
反応温度は３５０℃〜６００℃、好ましくは３８０℃〜４７０℃である。
接触時間は０．１〜３０（ｓｅｃ・ｇ／ｃｃ）、好ましくは０．５〜１０（ｓｅｃ・ｇ／ｃｃ）である。
反応方式は、固定床、流動床、移動床など従来の方式をそのまま採用でき、アンモニアを反応器に分割供給するようなプロセス改造を施す必要はない。
【００１７】
【発明の実施の形態】
以下に本発明の触媒について、触媒の製造実施例およびプロパンの気相接触アンモ酸化反応によってアクリロニトリルを製造した場合の実施例を用いて説明する。
該アンモ酸化反応の結果を次式で定義されるプロパン基準のアクリロニトリル収率（Ｙ（Ｃ3））、アンモニア基準のアクリロニトリル収率（Ｙ（ＮＨ3））によって記述した。
Ｙ（Ｃ3）（％）＝（生成したアクリロニトリルのモル数）／（供給したプロパンのモル数）×１００
Ｙ（ＮＨ3）（％）＝（生成したアクリロニトリルのモル数）／（供給したアンモニアのモル数）×１００
【００１８】
【実施例１】
組成式がＭｏ1Ｖ0.34Ｎｂ0.14Ｔｅ0.24Ｇｅ0.02Ｏnで示される触媒を次のようにして製造した。
水８５０ｇにヘプタモリブデン酸アンモニウム〔（ＮＨ4）6Ｍｏ7Ｏ24・４Ｈ2Ｏ〕を１８７．０ｇ、メタバナジン酸アンモニウム〔ＮＨ4ＶＯ3〕を４２．３ｇ、テルル酸〔Ｈ6ＴｅＯ6〕を５８．５ｇ加え６０℃に加熱、溶解した後、３０℃まで冷却して混合水溶液を得た。次いでこの混合溶液に攪拌下、水４１０ｇにＮｂ2Ｏ5として７６．６重量％を含有するニオブ酸を２５．５ｇ、シュウ酸二水和物〔Ｈ2Ｃ2Ｏ4・２Ｈ2Ｏ〕を３６．９ｇ加え６０℃に加熱し溶解させたのち、３０℃まで冷却した液と、水１００ｇに二酸化ゲルマニウム〔ＧｅＯ2〕２．２０ｇ、シュウ酸二水和物１３．３ｇを溶解させた液を順次添加し、原料調合液を得た。
【００１９】
この調合液を、２４０℃の熱風が供給されている遠心式噴霧乾燥機に供給し、乾燥粉体を得た。この時、遠心式噴霧乾燥機の熱風の排気温度は１４５℃であった。得られた乾燥粉体を大気雰囲気下２７５℃で２時間、前焼成した後、窒素雰囲気下６００℃で２時間焼成して触媒を得た。
得られた触媒１ｇを内径１０ｍｍの固定床型反応管に充填し、反応温度４４０℃、反応圧力１ａｔｍの条件下で混合ガスを接触時間１．０（ｓｅｃ・ｇ／ｃｃ）で通過させ、気相接触アンモ酸化反応を行った。なお、混合ガスの組成はプロパン：アンモニア：酸素：ヘリウム＝１：１．２：２．８：１２のモル比であった。次いでアンモニアのプロパンに対する供給比率Ｒを１．０とした以外は上記と同じ混合ガスに切り替えて上記と同じ反応条件でプロパンのアンモ酸化反応を行った。最後にＲ＝０．８とした以外は上記と同じ混合ガスに切り替えて上記と同じ反応条件でプロパンのアンモ酸化反応を行った。
【００２０】
得られた結果をＹ（Ｃ3）およびＹ（ＮＨ3）の２つの指標で評価した。結果を表１に示す。
なお、アンモニアのプロパンに対する供給比率（Ｒ）、接触時間はそれぞれ次式で定義される。
Ｒ＝（供給したアンモニアのモル数）／（供給したプロパンのモル数）
接触時間（ｓｅｃ・ｇ／ｃｃ）＝（Ｗ／Ｆ）×２７３／（２７３＋Ｔ）
（ここでＷ＝充填触媒量（ｇ）、Ｆ＝原料混合ガス流量（Ｎｃｃ／ｓｅｃ）、Ｔ＝反応温度（℃）である。）
【００２１】
【比較例１】
組成式がＭｏ1Ｖ0.34Ｎｂ0.14Ｔｅ0.24Ｏnである触媒を二酸化ゲルマニウムを用いなかった以外は、実施例１と同様にして製造した。得られた触媒を用いて、実施例１と同じ条件下でプロパンのアンモ酸化反応を行った。得られた結果を表１に示す。
表１記載の結果をもとにして、Ｙ（Ｃ3）とＹ（ＮＨ3）の関係を図１に示した。
【００２２】
【実施例２】
組成式がＭｏ1Ｖ0.34Ｎｂ0.14Ｔｅ0.24Ｇｅ0.018Ｙｂ0.005Ｏnで示される触媒を次のようにして製造した。
水８４０ｇにヘプタモリブデン酸アンモニウム〔（ＮＨ4）6Ｍｏ7Ｏ24・４Ｈ2Ｏ〕を１８６．４ｇ、メタバナジン酸アンモニウム〔ＮＨ4ＶＯ3〕を４２．１ｇ、テルル酸〔Ｈ6ＴｅＯ6〕を５８．３ｇ加え６０℃に加熱、溶解した後、３０℃まで冷却して混合水溶液を得た。次いでこの混合液に攪拌下、水４１０ｇにＮｂ2Ｏ5として７６．６重量％を含有するニオブ酸を２５．５ｇ、シュウ酸二水和物〔Ｈ2Ｃ2Ｏ4・２Ｈ2Ｏ〕を３８．１ｇ加え６０℃に加熱し溶解させたのち、３０℃まで冷却した液、水９０ｇに二酸化ゲルマニウム〔ＧｅＯ2〕１．９７ｇ、シュウ酸二水和物１１．９ｇを溶解させた液、水４５ｇに酢酸イッテルビウム〔Ｙｂ（ＣＨ3ＣＯＯ）3・４Ｈ2Ｏ〕２．２２ｇを溶解させた水溶液を順次添加し、原料調合液を得た。得られた触媒を用いて、実施例１と同じ条件下でプロパンのアンモ酸化反応を行った。但し、アンモニアのプロパンに対する供給比率Ｒが１．０と０．８の混合ガスを用いた。得られた結果を表２に示す。
【００２３】
【比較例２】
組成式がＭｏ1Ｖ0.34Ｎｂ0.14Ｔｅ0.24Ｇｅ0.20Ｏnで示される触媒を実施例１と同様にして製造した。得られた触媒を用いて、実施例１と同じ条件下でプロパンのアンモ酸化反応を行った。但し、アンモニアのプロパンに対する供給比率Ｒが１．０と０．８の混合ガスを用いた。結果を表２に示す。
【００２４】
【実施例３】
３０重量％のＳｉＯ2に担持された、組成式がＭｏ1Ｖ0.34Ｎｂ0.14Ｔｅ0.24Ｇｅ0.025Ｅｕ0.007Ｏnで示される触媒を次のようにして製造した。
水２４００ｇにヘプタモリブデン酸アンモニウム〔（ＮＨ4）6Ｍｏ7Ｏ24・４Ｈ2Ｏ〕を５１９．７ｇ、メタバナジン酸アンモニウム〔ＮＨ4ＶＯ3〕を１１７．５ｇ、テルル酸〔Ｈ6ＴｅＯ6〕を１６２．７ｇ加え６０℃に加熱、溶解した後、３０℃まで冷却して混合水溶液を得た。次いでこの混合液に攪拌下、水１１５０ｇにＮｂ2Ｏ5として７６．６重量％を含有するニオブ酸を７１．０ｇ、シュウ酸二水和物〔Ｈ2Ｃ2Ｏ4・２Ｈ2Ｏ〕を１１９．０ｇ加え６０℃に加熱し溶解させたのち、３０℃まで冷却した液、水３００ｇに二酸化ゲルマニウム〔ＧｅＯ2〕７．６４ｇ、シュウ酸二水和物４６．１ｇを溶解させた液、水１６０ｇに酢酸ユーロピウム〔Ｅｕ（ＣＨ3ＣＯＯ）3・３Ｈ2Ｏ〕７．８５ｇを溶解させた水溶液を順次添加した。更にシリカ含量３０重量％のシリカゾルを１０００ｇ添加して原料調合液を得た。この調合液を実施例１と同様に乾燥、焼成して触媒を得た。
【００２５】
得られた触媒１ｇを用いて、接触時間３．０（ｓｅｃ・ｇ／ｃｃ）とした他は実施例１と同じ条件下でプロパンのアンモ酸化反応を行った。但し、アンモニアのプロパンに対する供給比率Ｒが１．０と０．８の混合ガスを用いた。得られた結果を表２に示す。
【００２６】
【比較例３】
３０重量％のＳｉＯ2に担持された、組成式がＭｏ1Ｖ0.34Ｎｂ0.14Ｔｅ0.24Ｏnで示される触媒を次のようにして製造した。水２４００ｇにヘプタモリブデン酸アンモニウム〔（ＮＨ4）6Ｍｏ7Ｏ24・４Ｈ2Ｏ〕を５２８．１ｇ、メタバナジン酸アンモニウム〔ＮＨ4ＶＯ3〕を１１９．４ｇ、テルル酸〔Ｈ6ＴｅＯ6〕を１６５．３ｇ加え６０℃に加熱、溶解した後、３０℃まで冷却して混合水溶液を得た。次いでこの混合液に攪拌下、水１１５０ｇにＮｂ2Ｏ5として７６．６重量％を含有するニオブ酸を７２．２ｇ、シュウ酸二水和物〔Ｈ2Ｃ2Ｏ4・２Ｈ2Ｏ〕を１６７．８ｇ加え６０℃に加熱し溶解させたのち、３０℃まで冷却した液を添加した。更にシリカ含量３０重量％のシリカゾルを１０００ｇ添加して原料調合液を得た。
得られた触媒を実施例３と同様にしてプロパンのアンモ酸化反応を行った。得られた結果を表２に示す。
【００２７】
【表１】
0004030628.tif 000002
【００２８】
【表２】
0004030628.tif 000003
【００２９】
【発明の効果】
本発明の触媒により、簡便な方法で、高いアンモニア基準のニトリル収率で、しかも、アルカンに対するアンモニアの供給モル比を下げても、アルカン基準のニトリル収率を維持しながら、アンモニア基準のニトリル収率を大きく向上させて、対応する不飽和ニトリルを製造することができる。
【図面の簡単な説明】
【図１】実施例１と比較例１のプロパン基準のアクリロニトリル収率（Ｙ（Ｃ3））とアンモニア基準のアクリロニトリル収率（Ｙ（ＮＨ3））の相関関係を示したものである。
【図１】
0004030628.tif 000004